(57)【要約】  本発明は、銅合金ステンレス配管と、これを含む空気調和機及びその製造方法に関するものである。  本発明の実施例に係る銅合金ステンレス配管には、配管母材と前記銅メッキ層の間の境界面を形成する再結晶層が含まれて、配管母材と銅メッキ層の結合力を増大させる。よって、銅メッキ層の剥離を防止し、配管の耐食性を増加させることができる。そして、前記再結晶層は、金属間化合物(inter-metallic compound)で構成される。
2021512266.tif 000002
【特許請求の範囲】
【請求項１】
銅合金ステンレス配管であって、
ステンレス鋼で構成された配管母材と、
前記配管母材の外面に備えられる銅メッキ層と、
前記配管母材と前記銅メッキ層の間の境界面を形成し、金属間化合物（ｉｎｔｅｒ−ｍｅｔａｌｌｉｃ  ｃｏｍｐｏｕｎｄ）で構成される再結晶層とを備えてなる、銅合金ステンレス配管。
【請求項２】
前記金属間化合物には、少なくとも、銅（Ｃｕ）、クロム（Ｃｒ）、鉄（Ｆｅ）及びニッケル（Ｎｉ）を備えてなる、請求項１に記載の銅合金ステンレス配管。
【請求項３】
前記再結晶層において、
前記クロム（Ｃｒ）、前記鉄（Ｆｅ）及び前記ニッケル（Ｎｉ）の重量比は、前記配管母材から前記銅メッキ層を向かう方向に減少する、請求項２に記載の銅合金ステンレス配管。
【請求項４】
前記再結晶層において、
前記クロム（Ｃｒ）、前記鉄（Ｆｅ）及び前記ニッケル（Ｎｉ）の重量比は、前記配管母材から前記銅メッキ層を向かう方向に線形に減少する、請求項３に記載の銅合金ステンレス配管。
【請求項５】
前記再結晶層において、
前記銅（Ｃｕ）の重量比は、前記配管母材から前記銅メッキ層を向かう方向に増加する、請求項２に記載の銅合金ステンレス配管。
【請求項６】
前記再結晶層において、
前記銅（Ｃｕ）の重量比は、前記配管母材から前記銅メッキ層を向かう方向に線形に増加する、請求項５に記載の銅合金ステンレス配管。
【請求項７】
前記再結晶層の半径方向の厚さは０．１８μｍ〜０．２２μｍである、請求項１に記載の銅合金ステンレス配管。
【請求項８】
前記ステンレス鋼は、オーステナイト系基地組織又はフェライト系基地組織を備えてなり、
重量％で表記して、
Ｃ：０．０３％以下、
Ｓｉ：０以上１．７％以下、
Ｍｎ：１．５〜３．５％、
Ｃｒ：１５．０〜１８．０％、
Ｎｉ：７．０〜９．０％、
Ｃｕ：１．０〜４．０％、
Ｍｏ：０．０３％以下、
Ｐ：０．０４％以下、
Ｓ：０．０４％以下、
Ｎ：０．０３％以下により構成されてなる、請求項１に記載の銅合金ステンレス配管。
【請求項９】
前記銅メッキ層は、シアン化銅メッキ又は硫酸化銅メッキで構成される、請求項１に記載の銅合金ステンレス配管。
【請求項１０】
前記銅メッキ層の半径方向への厚さは３μｍ〜３０μｍである、請求項９に記載の銅合金ステンレス配管。
【請求項１１】
前記銅メッキ層の半径方向への厚さは３μｍ〜５μｍである、請求項９に記載の銅合金ステンレス配管。
【請求項１２】
前記再結晶層は、前記配管母材に前記銅メッキ層が備えられた状態で、熱処理を通じて構成される、請求項１に記載の銅合金ステンレス配管。
【請求項１３】
空気調和機であって、
圧縮機と、
前記圧縮機の吸入側に連結される吸入配管及び前記圧縮機の吐出側に連結される吐出配管が含まれる室外機と、
前記室外機に連結される室内機と、を備えてなり、
前記吸入配管又は前記吐出配管は、銅配管に溶接される銅合金ステンレス配管を備え、
前記銅合金ステンレス配管には、
ステンレス鋼で構成された配管母材と、
前記配管母材の外面に備えられる銅メッキ層と、
前記配管母材と前記銅メッキ層の間の境界面を形成し、金属間化合物（ｉｎｔｅｒ−ｍｅｔａｌｌｉｃ  ｃｏｍｐｏｕｎｄ）で構成される再結晶層とを備えてなる、空気調和機。
【請求項１４】
前記銅合金ステンレス配管は、前記銅配管の内側面に結合され、
前記銅合金ステンレス配管と前記銅配管の間には、溶接部が形成される、請求項１３に記載の空気調和機。
【請求項１５】
前記溶接部には、フィラーメタル（ｆｉｌｌｅｒ  ｍｅｔａｌ）を備えてなる、請求項１３に記載の空気調和機。
【請求項１６】
銅合金ステンレス配管を含む冷媒配管が備えられる空気調和機を製造する方法であって、
前記銅合金ステンレス配管を製造する方法は、
ステンレス鋼で構成された配管母材の外面に銅メッキを行って銅メッキ層を形成するステップと、
前記配管母材及び銅メッキ層に対する熱処理を行って、前記配管母材と前記銅メッキ層の間に再結晶層を形成することで、前記配管母材と前記銅メッキ層の再結晶工程を行うステップと、を含んでなる、空気調和機の製造方法。
【請求項１７】
前記冷媒配管は、前記銅合金ステンレス配管を銅配管に溶接することで形成される、請求項１６に記載の空気調和機の製造方法。
【請求項１８】
前記配管母材がオーステナイト基地組織を有するステンレス鋼で構成される場合、前記熱処理温度は８５０℃〜１０８３℃の範囲である、請求項１６に記載の空気調和機の製造方法。
【請求項１９】
前記配管母材がフェライト基地組織を有するステンレス鋼で構成される場合、前記熱処理温度は８００℃〜９００℃の範囲である、請求項１６に記載の空気調和機の製造方法。
【請求項２０】
前記熱処理は１０分〜２０分の間の設定された時間だけ実行される、請求項１６に記載の空気調和機の製造方法。
【発明の詳細な説明】
【技術分野】
【０００１】
本発明は、銅合金ステンレス配管と、これを含む空気調和機及びその製造方法に関するものである。
【背景技術】
【０００２】
空気調和機は、冷媒の相変化サイクルを利用して、室内に暖かい空気または冷たい空気を供給する装置である。
【０００３】
具体的に、前記冷媒の相変化サイクルは、低温低圧の気相冷媒を高温高圧の気相冷媒に圧縮する圧縮機と、前記圧縮機によって圧縮された高温高圧の気相冷媒を高温高圧の液相冷媒に相変化させる凝縮器と、前記凝縮器を通過した高温高圧の液相冷媒を低温低圧の二相冷媒に膨張させる膨張弁と、前記膨張弁を通過した低温低圧の二相冷媒を低温低圧の気相冷媒に相変化させる蒸発器を含むことができる。
【０００４】
前記冷媒の相変化サイクルが冷たい空気を供給する装置として作動する場合、前記凝縮器は室外に配置され、前記蒸発器は室内に配置される。そして、前記圧縮機、凝縮器、膨張弁及び蒸発器は、冷媒配管によって連結されて、冷媒循環閉回路を構成する。
【０００５】
前記冷媒配管は、一般的に銅素材の銅(Cu)配管が多く使用されているが、前記銅配管は、いくつかの問題点を抱いている。
【０００６】
まず、冷媒として水が使用される全熱交換器に前記銅配管が使用される場合、配管の内周面にスケール(scale)が堆積して、配管の信頼性に悪影響を与えることになる。即ち、前記銅配管の内周面にスケールが堆積すると、管内周面を洗浄する作業が必要とされたり、管交替作業が必要となる。
【０００７】
次に、銅配管は、高圧を耐えられる耐圧特性を充分に備えていない欠点がある。特に、圧縮機によって高圧に圧縮される冷媒、例えばＲ４１０ａ、Ｒ２２、Ｒ３２のような新たな冷媒が適用される冷媒循環サイクルに前記銅配管が適用される場合、冷媒サイクルの運転時間の累積により高圧を耐えられず破損する恐れがある。
【０００８】
また、市場において、銅の価格が相対的に高く、価格変動が激しいので、銅配管の使用に困難がある。
【０００９】
このような問題点を改善するために、最近では、ステンレス鋼管が銅配管を代替できる新たな手段として浮び上がっている。
【００１０】
ステンレス鋼管は、ステンレス鋼素材からなり、銅配管に比べて強い耐食性を有し、銅配管より安価な長所がある。そして、ステンレス鋼管は、銅配管に比べて強度と硬度が大きいので、振動及び騒音の吸収能力が銅配管に比べて優れる長所がある。
【００１１】
また、ステンレス鋼管は、銅配管に比べて耐圧特性が優れるので、高圧にも破損の心配ない。
【００１２】
よって、空気調和機に使用される配管のうち一部の配管はステンレス鋼管で構成され、前記ステンレス鋼管は、銅コネクタを通じて残りの銅配管と溶接により接合される。しかし、前記銅コネクタが使用される場合、空気調和機の運転中に発生する振動などによって、前記銅コネクタがステンレス鋼管または銅配管から分離される問題点が発生した。
【００１３】
これを解決するために、ステンレス鋼管の表面に銅をメッキする案を考慮したが、単に銅をメッキするのは、銅がステンレス鋼管の表面にイオン結合されるだけであるので、簡単に剥離されるという問題点があった。
【発明の概要】
【発明が解決しようとする課題】
【００１４】
本発明は、上記のような問題点を解決するために、ステンレス鋼管で構成された母材の表面に銅メッキが安定的に結合され得る、銅合金ステンレス配管を提供することを目的とする。
【００１５】
特に、前記母材の表面に銅メッキを行った後、熱処理を通じてメッキ層と母材の表面の間に再結晶層が形成されて、メッキ層の剥離を防止できる、銅合金ステンレス配管を提供することを目的とする。
【００１６】
また、ステンレス鋼管の粒界腐食を防止するための熱処理温度を決定し、決定された熱処理温度環境下で熱処理を行うことができる、銅合金ステンレス配管を提供することを目的とする。
【００１７】
また、銅配管レベルのフレキシブル性を確保して加工性が改善されるフレキシブルステンレス鋼管を母材として使用する、銅合金ステンレス配管を提供することを目的とする。
【００１８】
また、銅配管以上の強度と硬度を備えるステンレス鋼管を母材として使用する、銅合金ステンレス配管を提供することを目的とする。
【課題を解決するための手段】
【００１９】
上記した課題を解決するために、本発明の実施例に係る銅合金ステンレス配管には、配管母材と前記銅メッキ層の間の境界面を形成する再結晶層が含まれて、配管母材と銅メッキ層の結合力を増大させる。よって、銅メッキ層の剥離を防止し、配管の耐食性を増加させることができる。
【００２０】
前記再結晶層は、金属間化合物(inter-metallic compound)で構成される。
【００２１】
前記金属間化合物には、少なくとも銅(Cu)、クロム(Cr)、鉄(Fe)及びニッケル(Ni)が含まれる。
【００２２】
前記再結晶層は、前記配管母材から前記銅メッキ層を向かう半径方向に金属成分が拡散される拡散層を構成する。
【００２３】
前記再結晶層において、前記クロム(Cr)、鉄(Fe)及びニッケル(Ni)の重量比は、前記配管母材から前記銅メッキ層に向かうほど線形減少する。
【００２４】
前記再結晶層において、前記銅(Cu)の重量比は、前記配管母材から前記銅メッキ層に向かうほど線形増加する。
【００２５】
前記再結晶層の半径方向の厚さは０．１８〜０．２２μmの厚さを有することができる。
【００２６】
前記銅メッキ層には、シアン化銅メッキ層または硫酸化銅メッキ層が含まれる。
【００２７】
前記再結晶層は、前記配管母材に前記銅メッキ層が備えられた状態で、熱処理を通じて構成される。
【００２８】
他側面による空気調和機には、吸入配管及び吐出配管が含まれ、前記吸入配管または吐出配管は、銅合金ステンレス配管と銅配管が溶接されて構成され、配管の連結が容易である。
【００２９】
前記銅合金ステンレス配管と前記銅配管は、ロウ付け溶接されてもよい。
【００３０】
前記銅合金ステンレス配管は、前記銅配管の内側に結合され、前記銅合金ステンレス配管と前記銅配管の間には、溶接部が形成される。
【００３１】
さらなる他側面による冷媒配管を含む空気調和機を製造する方法において、ステンレス鋼で構成された配管母材の外面に銅メッキを行って銅メッキ層を形成するステップと、前記配管母材及び銅メッキ層に対する熱処理を行って、前記配管母材と前記銅メッキ層の間に再結晶層を形成して銅合金ステンレス配管を製造するステップとが含まれる。
【００３２】
前記銅合金ステンレス配管と銅配管を溶接して、前記冷媒配管を構成するステップがさらに含まれる。
【発明の効果】
【００３３】
上記した解決手段によれば、銅合金ステンレス配管は、ステンレス鋼管で構成された母材の表面に銅メッキが安定的に結合されるように構成される。
【００３４】
特に、前記母材の表面に銅メッキを行った後、熱処理を通じてメッキ層と母材の表面の間に再結晶層が形成されて、メッキ層の剥離を防止することができる。
【００３５】
また、ステンレス鋼管の粒界腐食を防止するための熱処理温度を決定し、決定された熱処理温度環境下で熱処理を行うことができるので、再結晶層の容易な形成が可能である。
【００３６】
また、銅配管レベルのフレキシブル性を確保して加工性が改善されるフレキシブルステンレス鋼管を母材として使用できるので、冷媒配管の設置便利性が改善される。
【００３７】
また、銅配管以上の強度と硬度を備えるステンレス鋼管を母材として使用して、冷媒配管の高い信頼性を具現することができる。
【図面の簡単な説明】
【００３８】
【図１】本発明の実施例に係る空気調和機の構成を示す冷凍サイクルに関するダイアグラムである。
【図２】本発明の実施例に係る圧縮機周辺の配管構成を示す図面である。
【図３】図２のIII‐III’に沿って切開した断面図である。
【図４】図２のIV‐IV’に沿って切開した断面図である。
【図５】本発明の実施例に係る銅合金ステンレス配管の製造及び銅合金との溶接工程を示すフローチャートである。
【図６ａ】本発明の実施例に係る銅合金ステンレス配管の曲げ試験結果に対する第１様子を示す写真である。
【図６ｂ】従来の一般銅メッキステンレス配管の曲げ試験結果に対する第１様子を示す写真である。
【図７ａ】本発明の実施例に係る銅合金ステンレス配管の曲げ試験結果に対する第２様子を示す写真である。
【図７ｂ】従来の一般銅メッキステンレス配管の曲げ試験結果に対する第１様子を示す写真である。
【図８ａ】本発明の実施例に係る銅合金ステンレス配管の断面を５００倍拡大した様子を示す写真である。
【図８ｂ】従来の一般銅メッキステンレス配管の断面を５００倍拡大した様子を示す写真である。
【図９ａ】本発明の実施例に係る銅合金ステンレス配管の断面をＳＥＭ装備を利用して撮影した写真である。
【図９ｂ】従来の一般銅メッキステンレス配管の断面をＳＥＭ装備を利用して撮影した写真である。
【図１０】本発明の実施例に係る銅合金ステンレス配管の成分分析結果を示すグラフである。
【発明を実施するための形態】
【００３９】
以下、本発明の一部実施例を例示的な図面を参照して詳しく説明する。各図面の構成要素に参照符号を付加することにおいて、同じ構成要素に対してはできるだけ同じ符号を付するようにする。また、本発明の実施例の説明において、関連した公知構成または機能に対する具体的な説明が、本発明の実施例に対する理解を妨害すると判断される場合には、その詳細な説明は省略する。
【００４０】
また、本発明の実施例の構成要素の説明において、第１、第２、Ａ、Ｂ、（ａ）、（ｂ）等の用語を使用することができる。このような用語は、その構成要素を他の構成要素と区別するためのものであるだけで、その用語によって当該構成要素の本質や順番または順序などが限定されるものではない。ある構成要素が他の構成要素に「連結」、「結合」または「接続」されると記載された場合、その構成要素は、その他の構成要素に直接的に連結されたり接続されることができるが、各構成要素の間にさらに他の構成要素が「連結」、「結合」または「接続」されることができると理解されたい。
【００４１】
図１は、本発明の実施例に係る空気調和機の構成を示す冷凍サイクルに関するダイアグラムである。
【００４２】
図１を参照すると、本発明の実施例に係る空気調和機１０には、冷媒が循環する冷媒サイクルを運転するために、室外機２０及び室内機１６０が含まれる。
【００４３】
前記室外機２０には、冷媒を高圧に圧縮する圧縮機１００及び前記圧縮機１００の出口側に配置されるマフラー１０５がさらに含まれる。前記マフラー１０５は、前記圧縮機１００から吐出された高圧の冷媒かｒあ発生する騒音を低減させることができる。
【００４４】
前記室外機２０には、前記マフラー１０５の出口側に配置され、前記圧縮機１００で圧縮された冷媒の流動方向を切り替える流動調節弁１１０がさらに含まれる。一例として、前記流動調節弁１１０には、四方弁(four-way valve)が含まれる。具体的に、前記流動調節弁１１０には、前記圧縮機１００で圧縮された高圧の冷媒が流入する第１ポート１１１、前記流動調節弁１１０から室外熱交換器側に延長される配管に連結される第２ポート１１２、前記流動調節弁１１０から室内機１６０に延長される配管に連結される第３ポート１１３及び前記流動調節弁１１０から圧縮機１００に延長される配管に連結される第４ポート１１４が含まれる。
【００４５】
前記室外機２０には、外気と熱交換する室外熱交換器１２０がさらに含まれる。前記室外熱交換器１２０は、前記流動調節弁１１０の出口側に配置される。そして、前記室外熱交換器１２０には、熱交換配管１２１及び前記熱交換配管１２１を支持するホルダー１２３が含まれる。前記室外熱交換器１２０の一側には、前記室外熱交換器１２０に外気を吹き付ける室外ファン１２５がさらに含まれる。
【００４６】
前記室外機２０には、前記流動調節弁１１０の第２ポート１１２に連結されるマニホールド１３０及び前記マニホールド１３０から前記室外熱交換器１２０に延長される多数の連結管１３５が含まれる。
【００４７】
前記室外機２０には、前記室外熱交換器１２０の一側に備えられる分配器１４０及び前記分配器１４０から前記室外熱交換器１２０に延長される多数のキャピラリー１４２がさらに含まれる。各キャピラリー１４２は、前記室外熱交換器１２０に結合される分岐管１４５に連結される。
【００４８】
前記室外機２０には、前記室内機１６０で凝縮された冷媒を減圧するメイン膨張装置１５５及び前記膨張装置１５５の一側に備えられ、冷媒中の異物を分離させるストレーナー(strainer)１５６、１５８がさらに含まれる。
【００４９】
前記室外機２０には、室内機１６０と組立てる際に連結配管１７１、１７２が接続されるサービスバルブ１７５、１７６がさらに含まれる。前記連結配管１７１、１７２は、前記室外機２０と前記室内機１６０を連結する配管として理解してもよい。前記サービスバルブ１７５、１７６には、前記室外機２０の一側に備えられる第１サービスバルブ１７５及び前記室外機２０の他側に備えられる第２サービスバルブ１７６が含まれる。
【００５０】
そして、前記連結配管１７１、１７２には、前記第１サービスバルブ１７５から前記室内機１６０に延長される第１連結配管１７１及び前記第２サービスバルブ１７６から前記室内機１６０に延長される第２連結配管１７２が含まれる。
【００５１】
前記室外機２０には、前記圧力センサー１８０がさらに含まれる。前記圧力センサー１８０は、前記流動調節部１１０の第３ポート１１３から前記第２サービスバルブ１７６に延長される冷媒配管に設置される。冷房運転時に、前記圧力センサー１８０は、前記室内機１６０に蒸発された冷媒の圧力、即ち低圧を感知することができる。反面、前記圧力センサー１８０は、前記圧縮機１００で圧縮された冷媒の圧力、即ち高圧を感知することもできる。
【００５２】
前記室外機２０には、前記圧縮機１００の吸入側に配置され、蒸発された低圧の冷媒のうち気相冷媒を分離して前記圧縮機１００に提供する気液分離器１５０がさらに含まれる。
【００５３】
前記室内機１６０には、室内熱交換器(図示されない)及び前記室内熱交換器の一側に備えられ、室内に空気を吹き付ける室内ファンが含まれる。そして、前記室内機１６０には、冷房運転時に凝縮冷媒を減圧する室内膨張装置がさらに含まれる。そして、前記室内膨張装置で減圧された冷媒は、前記室内熱交換器で蒸発される。前記室内機１６０は、第１、２連結配管１７１、１７２を通じて前記室外機２０に連結される。
【００５４】
前記室外機２０には、上記した室外機２０の多数の構成を連結する冷媒配管３００がさらに含まれる。前記冷媒配管３００は、銅合金ステンレス配管で構成される。
【００５５】
一例として、前記銅合金ステンレス配管は、圧縮機１００周辺の冷媒配管に適用することができる。即ち、前記銅合金ステンレス配管は、前記圧縮機１００から発生する振動及び応力によって、既存の銅コネクタの分離が発生しうる位置に適用することができる。
【００５６】
具体的に、前記銅合金ステンレス配管は、流動調節弁１１０の第４ポート１１４から前記圧縮機１００に延長される吸入配管３１０に適用することができる。そして、前記銅合金ステンレス配管は、前記圧縮機１００から前記流動調節弁１１０の第１ポート１１１に延長される吐出配管３２０に適用することができる。
【００５７】
前記銅合金ステンレス配管は、前記流動調節弁１１０の第２ポート１１２からマニホールド１３０に延長される配管に適用することができる。そして、前記銅合金ステンレス配管は、前記流動調節弁１１０の第３ポート１１３から第２サービスバルブ１７６に延長される配管に適用することができる。
【００５８】
前記銅合金ステンレス配管が適用される冷媒配管の領域に対して、図１ではＴｓｔで表記される。
【００５９】
図２は本発明の実施例に係る圧縮機周辺の配管構成を示す図面であり、図３は図２のIII‐III’に沿って切開した断面図であり、図４は図２のIV‐IV’に沿って切
開した断面図である。
【００６０】
図２を参照すると、本発明の実施例に係る銅合金ステンレス配管３６０は、圧縮機１００の吸入配管３１０及び吐出配管３２０に提供することができる。具体的に、前記吸入配管３１０には、前記気液分離器１５０に連結される銅配管３５０及び前記銅配管３５０に接合される銅合金ステンレス配管３６０が含まれる。
【００６１】
前記銅配管３５０と前記銅合金ステンレス配管３６０は、溶接によって接合される。よって、前記銅配管３５０と前記銅合金ステンレス配管３６０の間には、溶接部３７０が形成される。一例として、前記溶接には、ロウ付け溶接を含むことができる。
【００６２】
そして、前記吐出配管３２０には、前記圧縮機１００に連結される銅配管３５０ａ及び前記銅配管３５０ａに接合される銅合金ステンレス配管３６０ａが含まれる。同様に、前記銅配管３５０ａと前記銅合金ステンレス配管３６０ａの間には、ロウ付け溶接によって形成される溶接部３７０が備えられる。
【００６３】
図３を参照すると、本発明の実施例に係る銅合金ステンレス配管３６０は、フレキシブルステンレス鋼管で構成される配管母材３６１及び前記配管母材３６１の表面に形成される銅メッキ層３６５が含まれる。
【００６４】
そして、前記銅合金ステンレス配管３６０には、前記配管母材３６１と銅メッキ層３６５の熱処理を通じて再結晶されて形成される再結晶層３６３がさらに含まれる。前記再結晶層３６３は、前記熱処理によって、配管母材３６１と銅メッキ層３６５の境界に結晶核が生成され、前記結晶核が成長して新たな境界面を形成する層として理解してもよい。
【００６５】
即ち、前記再結晶層３６３は、配管母材３６１と銅メッキ層３６５の熱処理を通じて、金属の拡散による再結晶化される層であり、金属間化合物(inter-metallic compound)として構成される。
【００６６】
前記配管母材３６１の構成、即ちフレキシブルステンレス鋼管に対して説明する。
【００６７】
前記フレキシブルステンレス鋼管には、ステンレス素材と、少なくとも銅(Cu)を含む不純物を有する物質で構成される。前記新素材配管は、銅(Cu)配管の強度よりは大きい強度を有し、ステンレス鋼管よりは加工性がよく構成される。
【００６８】
前記フレキシブルステンレス鋼は、従来のステンレス鋼に比べて強度と硬度が低い反面、曲げ特性がよい特徴がある。本発明の実施例に係るフレキシブルステンレス鋼管は、強度と硬度において従来の一般的なステンレス鋼より低いが、少なくとも銅管の強度と硬度以上を維持し、銅管の曲げ特性と類似するレベルの曲げ特性を有するので、管の曲げ加工性が非常によいと言える。ここで、曲げ特性とフレキシブル性は同じ意味で使用されることを明示しておく。
【００６９】
結局、前記フレキシブルステンレス鋼の強度は、前記銅配管の強度より高いので、配管の破損の恐れが減少する。よって、空気調和機１０に選択できる冷媒の種類が増える効果を奏する。
【００７０】
以下では、本発明の実施例に係るフレキシブルステンレス鋼の特性を定義する構成要素に対して説明し、以下で説明される各構成要素の構成比は、重量比(weight percent、ｗｔ％)であることを明示しておく。
【００７１】
１．ステンレス鋼の組成(composition)
【００７２】
（１）炭素(C、carbon)：０．３％以下
本発明の実施例に係るステンレス鋼は、炭素(C)とクロム(Cr、chromium)を含む。炭素は、クロムと反応してクロム炭化物(chromium carbide)として析出されるが、粒界(grain boundary)またはその周辺にクロムが枯渇して腐食の原因となる。よって、炭素の含有量は、少なく維持されることが好ましい。
【００７３】
炭素は、他元素と結合してクリープ強度(creep strength)を高める作用をする元素であり、炭素の含有量が０．０３％を超えるとかえってフレキシブル性を低下させる要因となる。よって、本発明では、炭素の含有量を０．０３％以下に設定する。
【００７４】
（２）ケイ素(Si、silicon)：０以上１．７％以下
オーステナイト組織は、フェライト組織またはマルテンサイト組織に比べて低い降伏強度を有する。よって、本発明のフレキシブルステンレス鋼が、銅と類似または等しいレベルの曲げ特性(または曲げ自由度)を有するためには、ステンレス鋼の基地組織がオーステナイトからなることがよい。
【００７５】
しかし、ケイ素は、フェライトを形成する元素であるので、ケイ素の含有量が増加するほど基地組織においてフェライトの比率が増加し、フェライトの安定性が高まる。ケイ素の含有量は、できるだけ少なく維持されることが好ましいが、製造過程で、ケイ素が不純物として流入することを完全に遮断することは不可能である。
【００７６】
ケイ素の含有量が１．７％を超えるとステンレス鋼が銅素材レベルのフレキシブル性を有することが困難となり、充分な加工性を確保することが難しくなる。よって、本発明の実施例に係るステンレス鋼に含まれるケイ素の含有量を１．７％以下に設定する。
【００７７】
（３）マンガン(Mn、manganess)：１．５〜３．５％
マンガンは、ステンレス鋼の基地組織がマルテンサイト系に相変態することを抑制し、オーステナイト区域を拡大させて安定化させる作用をする。もし、マンガンの含有量が１．５％未満であれば、マンガンによる相変態抑制効果が不充分となる。よって、マンガンによる相変態抑制効果を充分に得るためには、マンガンの含有量の下限を１．５％に設定する。
【００７８】
しかし、マンガンの含有量が増加するほどステンレス鋼の降伏強度が上昇して、ステンレス鋼のフレキシブル性を低下させる要因となるので、マンガンの含有量の上限を３．５％に設定する。
【００７９】
（４）クロム(Cr、chromium)：１５〜１８％
クロムは、ステンレス鋼の腐食開始抵抗性(Corrosion Initiation Resistance)を向上させる元素である。腐食開始とは、腐食されていない母材(base material)に腐食が存在しない状態で最初に腐食が発生することを意味し、腐食開始抵抗性とは、母材に最初に腐食が発生することを抑制する性質を意味する。これは、耐食性と同じ意味で解釈することができる。
【００８０】
クロムの含有量が１５．０％より低いと、ステンレス鋼が充分な腐食開始抵抗性(または耐食性)を有することができないので、本発明では、クロムの含有量の下限を１５．０％に設定する。
【００８１】
反面、クロムの含有量が多過ぎると、常温でフェライト組織となってフレキシブル性が減少することになり、特に高温でオーステナイトの安定性がなくなって脆化するので強度の低下を招来する。よって、本発明では、クロムの含有量の上限を１８．０％に設定する。
【００８２】
（５）ニッケル(Ni、nickel)：７．０〜９．０％
ニッケルは、ステンレス鋼の腐食成長抵抗性(Corrosion Growth Resistance)を向上させ、オーステナイト組織を安定化させる性質を有している。
【００８３】
腐食成長とは、既に母材に発生した腐食が広い範囲に広がりながら成長することを意味し、腐食成長抵抗性とは、腐食の成長を抑制する性質を意味する。
【００８４】
ニッケルの含有量が７．０％より低いと、ステンレス鋼が充分な腐食成長抵抗性を有することができないので、本発明のニッケルの含有量の下限を７．０％に設定する。
【００８５】
また、ニッケルの含有量が過剰になると、ステンレス鋼の強度と硬度を増加させて、ステンレス鋼の充分な加工性を確保することが難しくなる。それだけではなく、コストの増加を招来して経済的な面でも好ましくない。よって、本発明では、ニッケルの含有量の上限を９．０％に設定する。
【００８６】
（６）銅(Cu、Copper)：１．０〜４．０％
銅は、ステンレス鋼の基地組織がマルテンサイト組織に相変態することを抑制し、ステンレス鋼のフレキシブル性を高める作用をする。銅の含有量が１．０％未満であれば、銅による相変態抑制効果が不充分となる。よって、本発明では、銅による相変態抑制効果を充分に得るために、銅の含有量の下限を１．０％に設定する。
【００８７】
特に、ステンレス鋼が銅の曲げ特性と同じまたは類似するレベルの曲げ特性を有するようにするためには、銅の含有量が１．０％以上となる必要がある。
【００８８】
銅の含有量が増加するほど基地組織の相変態抑制効果が増加するが、その増加幅は次第に小さくなる。そして、銅の含有量が過剰となって４〜４．５％を超えると、その効果は飽和し、マルテンサイトの発生を促進するので好ましくない。そして、銅が高価な元素でありので、経済性にも影響を与えることになる。よって、銅の相変態抑制効果が飽和レベル未満に維持され、経済性が確保されるように、銅の含有量の上限を４．０％に設定する。
【００８９】
（７）モリブデン(Mo、molybdenum)：０．０３％以下
【００９０】
（８）リン(P、phosphorus)：０．０４％以下
【００９１】
（９）硫黄(S、sulfer)：０．０４％以下
【００９２】
（１０）窒素(N、nitrogen)：０．０３％以下
モリブデン、リン、硫黄及び窒素は鋼鉄半製品に本来から含まれている元素として、ステンレス鋼を硬化させるので、できるだけ低い含有量に維持することが好ましい。
【００９３】
２．ステンレス鋼の基地組織(matrix structure)
前記フレキシブルステンレス鋼の基地組織は、クロム(１８％)とニッケル(８％)を主成分とするオーステナイト系(Ostenite type)ステンレス鋼またはクロム(１８％)を主成分とするフェライト系(Ferrite type)ステンレス鋼で構成される。
【００９４】
前記フレキシブルステンレス鋼の基地組織がオーステナイト系ステンレス鋼で構成される場合、デルタフェライト(δ-Ferrite)がさらに含まれてもよい。一例として、前記フレキシブルステンレス鋼は、粒度面積を基準として９０％以上、好ましくは９９％以上のオーステナイト基地組織を有し、１％以下のデルタフェライト基地組織を有することができる。
【００９５】
前記銅メッキ層３６５は、シアン化銅メッキ(Copper Cyanide)または硫酸化銅メッキ(Copper Sulfate)からなることができる。前記銅メッキ層３６５の半径方向の厚さは３μm〜３０μmの範囲を有することができる。一般的な銅メッキ層の厚さは３μm〜５μmを有するが、本実施例に係る銅メッキ層３６５は、少なくとも５回以上の再溶接が可能な厚さで提案することを特徴とする。
【００９６】
即ち、銅合金ステンレス配管を銅配管に接合した後分離し、以後再溶接しても、銅メッキ層３６５が残る厚さで構成される。
【００９７】
前記再結晶層３６３は、前記配管母材３６１に銅メッキ層３６５を形成した後、熱処理を行って構成される。前記配管母材３６１に前記銅メッキ層３６５をコーティングすると、単にイオン結合しかなされないので、その結合力が弱く形成される。よって、所定の外力または熱源が配管母材３６１に加えられると、前記銅メッキ層３６５の剥離が起きることがある。
【００９８】
よって、前記配管母材３６１に銅メッキ層３６５を形成した後、熱処理なしに銅配管３５０に溶接をする場合、前記銅メッキ層３６５が損傷する可能性が高くなる。
【００９９】
これを防止するために、本実施例では、配管母材３６１と銅メッキ層３６５の間の境界に再結晶がなされ、所定の境界面を形成する再結晶層３６３を形成することを特徴とする。
【０１００】
前記熱処理条件は、以下のようである。
【０１０１】
前記配管母材３６１の基地組織がオーステナイト系で構成される場合、前記熱処理温度は、略８５０℃〜１、０８３℃の範囲を有することができる。
【０１０２】
前記オーステナイト系基地組織の場合、粒界腐食を誘発する敏感化温度範囲が５５０℃〜８５０℃であるので、前記敏感化温度範囲で長時間露出する場合、クロム炭化物が形成されて粒界腐食が発生する問題点が起きる。ここで、前記「粒界腐食」は、合金の結晶粒系に集中的に発生する局部的な腐食現象であると理解することができる。
【０１０３】
よって、粒界腐食を防止し、配管母材の再結晶のための熱処理温度は、８５０℃以上の範囲である必要があり、銅(Cu)の融点は１０８３℃であるので、銅の溶点以下に熱処理温度を形成する必要がある。
【０１０４】
一方、前記配管母材３６１の基地組織がフェライト系で構成される場合、粒界腐食を誘発する敏感化温度範囲が略９００℃以上となる。そして、熱処理温度が８００℃未満である場合、配管母材３６１の再結晶が困難となる。よって、熱処理温度は、８００℃〜９００℃の範囲を有することができる。
【０１０５】
もし、フェライト系の配管母材３６１を９００℃以上の温度で熱処理する場合、一定速度以下に徐冷しないと敏感化温度によるクロム炭化物析出を防止することができない。
【０１０６】
図４を参照すると、銅配管３５０と銅合金ステンレス配管３６０は、溶接によって接合される。一例として、前記銅合金ステンレス配管３６０は、前記銅配管３５０の内部に挿入され、前記銅合金ステンレス配管３６０の外周面と前記銅配管３５０の内周面の間には溶接部３７０が形成される。
【０１０７】
一例として、溶接方法としてロウ付け溶接が行われ、前記溶接部３７０は、溶接過程で溶けて溶接物の一部として構成されるフィラーメタル(filler metal)を含むことができる。
【０１０８】
前記銅合金ステンレス配管３６０には、配管母材３６１と、前記配管母材３６１の外側にコーティングされる銅メッキ層３６５及び再結晶によって前記配管母材３６１と前記銅メッキ層３６５の間の境界面を形成する再結晶層３６３が含まれる。
【０１０９】
図５は、本発明の実施例に係る銅合金ステンレス配管の製造及び銅合金との溶接工程を示すフローチャートである。
【０１１０】
図５を参照すると、配管母材３６１の外周面に銅メッキを行って銅メッキ層３６５を形成する。前記配管母材３６１は、上記したように、「フレキシブルステンレス鋼」で構成される(Ｓ１１)。
【０１１１】
設定時間の間配管母材３６１に対する熱処理をして、配管母材３６１及び銅メッキ層３６５の再結晶化工程を行い、前記配管母材３６１と前記銅メッキ層３６５の間に再結晶層３６３を形成する。
【０１１２】
前記再結晶層３６３は、前記配管母材３６１及び銅メッキ層３６５の間の境界面として、「合金層」または「拡散層」であると理解することができる。このような方法によって、銅合金ステンレス配管３６０を製造することができる。
【０１１３】
そして、前記設定時間は、１０〜２０分であってもよい。
【０１１４】
熱処理温度は、オーステナイト系基地組織のステンレス鋼で構成された配管母材３６１の場合、８５０℃〜１、０８３℃の範囲を有することができる。反面、フェライト系基地組織のステンレス鋼で構成された配管母材３６１の場合、熱処理温度は、８００℃〜９００℃の範囲を有することができる。
【０１１５】
一方、フェライト系基地組織のステンレス鋼で構成された配管母材３６１に対して９００℃以上の温度で熱処理を行う場合、一定速度以下に徐冷することができる(Ｓ１２)。
【０１１６】
前記銅合金ステンレス配管３６０と銅配管３５０の溶接を行うことができる。その結果、図４に図示されるように、前記銅合金ステンレス配管３６０と銅配管３５０の間には溶接部３７０が形成される(Ｓ１３)。
【０１１７】
図６ａは、本発明の実施例に係る銅合金ステンレス配管の曲げ試験結果に対する第１様子を示す写真であり、図６ｂは、従来の一般銅メッキステンレス配管の曲げ試験結果に対する第１様子を示す写真である。
【０１１８】
図６ａは、図５の製造方法で構成された銅合金ステンレス配管３６０に対して、折り曲げて伸ばす作用を繰り返して(曲げ試験)、曲げ部(Ｂ)を形成した際の配管３６０の様子を示す。具体的に、前記配管３６０を１８０度に折り曲げて伸ばす作用を行った。
【０１１９】
図６ａの一番目の写真は、折り曲げて伸ばす作用を５回繰り返した場合の様子、２番目の写真は、折り曲げて伸ばす作用に関する試験を１０回繰り返した場合の結果を示す。図６ａの２つの写真から見られるように、銅メッキ層は、再結晶層によって配管母材に安定的に結合されるので、外部の銅メッキ層が剥離する現象が発生しないことが分かる。
【０１２０】
図６ｂは、本発明の実施例とは違って、配管母材に銅メッキ層のみを形成した配管３６０’の様子を示す。即ち、前記銅メッキ層は、配管母材に相対的に弱いイオン結合しかなされない。図６ａの試験方法と同様に、配管３６０’に対して、折り曲げて伸ばす作用を繰り返して(曲げ試験)、曲げ部(Ｂ')を形成した際の配管３６０’の様子を示す。
【０１２１】
図６ｂの一番目の写真は、折り曲げて伸ばす作用を５回繰り返した場合の様子、２番目の写真は、折り曲げて伸ばす作用に関する試験を１０回繰り返した場合の結果を示す。図６ｂの２つの写真から見られるように、前記配管３６０’には剥離部(Ｐ)がある。前記剥離部(Ｐ)は、配管母材から剥離した銅メッキ層の部分を意味する。
【０１２２】
前記剥離部(Ｐ)によって、配管母材が外部に露出するので、配管３６０’と銅配管３５０との溶接は困難となる問題点が生じる。そして、配管の耐食性が減少する問題点が生じる。
【０１２３】
図７ａは、本発明の実施例に係る銅合金ステンレス配管の曲げ試験結果に対する第２様子を示す写真であり、図７ｂは、従来の一般銅メッキステンレス配管の曲げ試験結果に対する第１様子を示す写真である。図７ａ及び図７ｂは、それぞれ図６ａ及び図６ｂの配管の反対側の様子を示す。
【０１２４】
図７ａを参照すると、銅合金ステンレス配管３６０に対する曲げ試験を通じて、配管３６０の切開部(Ｃ)が形成された様子が図示される。具体的に、配管３６０の切開部(Ｃ)において、銅メッキ層３６５が配管母材３６１の外面に堅固に結合された状態を維持していることが分かる。そして、前記配管母材３６１と前記銅メッキ層３６５の間には、再結晶層３６３が形成される。
【０１２５】
図７ｂを参照すると、配管３６０’に対する曲げ試験を通じて、配管３６０’に剥離部(Ｐ)及び切開部(Ｃ')が形成された様子が図示される。具体的に、配管３６０’の切開部(Ｃ')において、銅メッキ層は配管母材から剥離して落ちている状態であることが分かる。同様に、配管３６０’の剥離部(Ｐ)において、銅メッキ層は配管母材から剥離して落ちている状態であることが分かる。
【０１２６】
図８ａは、本発明の実施例に係る銅合金ステンレス配管の断面を５００倍拡大した様子を示す写真であり、図８ｂは、従来の一般銅メッキステンレス配管の断面を５００倍拡大した様子を示す写真である。
【０１２７】
図８ａを参照すると、本発明の実施例に係る銅合金ステンレス配管３６０の断面は、フレキシブルステンレス鋼で構成される配管母材３６１と、前記配管母材３６１の外面にコーティングされた銅メッキ層３６５及び前記配管母材３６１と銅メッキ層３６５の境界面を形成する再結晶層３６３を含む。
【０１２８】
図８ａの写真から分かるように、前記再結晶層３６３の形成によって、前記銅メッキ層３６５が配管母材３６１から浮き上げることなく良好な接合界面を形成することができる。一方、図８ａで見られる黒色のリング状の部材は、断面写真を拡大した際に、容易に層を区分できるようにするために配置した基準リング(Ｒ)である。
【０１２９】
反面、図８ｂを参照すると、配管母材に銅メッキ層を単にコーティングして熱処理をしていない配管３６０’の断面は、配管母材３６１’と、配管母材３６１’の外面にコーティングされた銅メッキ層３６５’及び前記配管母材３６１’と銅メッキ層３６５’の間に境界面を形成する剥離層３６３’を含む。
【０１３０】
図８ｂの写真から分かるように、前記銅メッキ層３６５’は、配管母材３６１’の外面を覆っているものの、前記剥離層３６３’によって浮き上がっており、前記配管母材３６１’に接合されていない欠陥を有する。よって、図８ｂのような構成による配管３６０’の場合、銅メッキ層３６５’は外力によって簡単に剥離し、耐食性が弱い欠点を有する。
【０１３１】
図９ａは、本発明の実施例に係る銅合金ステンレス配管の断面をＳＥＭ装備を利用して撮影した写真であり、図９ｂは、従来の一般銅メッキステンレス配管の断面をＳＥＭ装備を利用して撮影した写真である。
【０１３２】
図９ａ及び図９ｂは、図８ａ及び図８ｂで説明した銅合金ステンレス配管３６０及び従来の配管３６０’に対して、走査型電子顕微鏡(Scanning Electron Microscope、SEM)を利用して断面を拡大した写真を示す。
【０１３３】
具体的に、図９ａを参照すると、銅合金ステンレス配管３６０には、配管母材３６１と、配管母材３６１の表面に備えられる銅メッキ層３６５及び前記配管母材３６１と前記銅メッキ層３６５の間に配置されて両金属の間に良好な接合界面を形成する再結晶層３６３が含まれる。
【０１３４】
反面、図９ｂを参照すると、従来の配管３６０’には、配管母材３６１’と、配管母材３６１’の表面に備えられる銅メッキ層３６５’及び前記配管母材３６１と前記銅メッキ層３６５の間に配置される剥離層３６３’が含まれる。前記剥離層３６３’によって、前記銅メッキ層３６５は、前記配管母材３６１’から簡単に分離する弱点を有する。
【０１３５】
図１０は、本発明の実施例に係る銅合金ステンレス配管の成分分析結果を示すグラフである。図１０は、走査型電子顕微鏡(SEM)を利用して銅合金ステンレス配管３６０の成分分析(Energy Dispersive Spectrometry、EDS分析)を行った結果を示す。
【０１３６】
グラフの横軸は、配管の厚さ(μm)を示す。横軸の原点は配管母材３６１の内周面の一地点を示し、Ｌｓは配管母材３６１の半径方向の厚さ、Ｌｃは銅メッキ層３６５の半径方向の厚さを示す。
【０１３７】
グラフの縦軸は、金属成分の重量比(Ｗｔ％)を示す。そして、グラフの４つの線は、銅(Cu)、クロム(Cr)、鉄(Fe)及びニッケル(Ni)の重量比を示す。
【０１３８】
よって、横軸の配管母材３６１の厚さに該当する部分、即ち、略０〜２μmでは銅(Cu)、クロム(Cr)、鉄(Fe)及びニッケル(Ni)が適切な割合で混合された状態を見せている。反面、銅メッキ層３６５に該当する部分、即ち２．２〜４．２μmでは他の金属は殆どなく、銅(Cu)が大部分を占めている状態を見せている。
【０１３９】
前記配管母材３６１と銅メッキ層３６５の間の領域、即ち横軸の２〜２．２μmでは４つの金属成分(Cu、Cr、Fe、Ni)が変化する領域を形成する。
【０１４０】
この領域は、再結晶層３６３が位置する領域として、３つの金属成分(Cr、Fe、Ni)の重量比は、横軸の値が大きくなるほど、即ち配管母材３６１から銅メッキ層３６５に向かうほど線形に減少し、１つの金属成分(Cu)の重量比は、線形に増加する領域であることを見せている。
【０１４１】
即ち、前記再結晶層３６３は、略０．２μmの厚さ、詳しくは０．１８〜０．２２μmの厚さを有する拡散層を形成することが分かる。このような拡散層によって、配管母材３６１と銅メッキ層３６５の良好な接合が達成される。
【産業上の利用可能性】
【０１４２】
本発明に係る銅合金ステンレス配管は、ステンレス鋼管で構成された母材の表面に銅メッキが安定的に結合されるように構成されるので、産業上の利用可能性が高い。
【図１】
2021512266.tif 000003
【図２】
2021512266.tif 000004
【図３】
2021512266.tif 000005
【図４】
2021512266.tif 000006
【図５】
2021512266.tif 000007
【図６ａ】
2021512266.tif 000008
【図６ｂ】
2021512266.tif 000009
【図７ａ】
2021512266.tif 000010
【図７ｂ】
2021512266.tif 000011
【図８ａ】
2021512266.tif 000012
【図８ｂ】
2021512266.tif 000013
【図９ａ】
2021512266.tif 000014
【図９ｂ】
2021512266.tif 000015
【図１０】
2021512266.tif 000016
【国際調査報告】
2021512266.tif 000017
2021512266.tif 000018